(57)【要約】  本発明は、充放電時に体積変化が少なくて電気的絶縁が発生し難く、初期効率及び容量維持特性に優れ、また、合金のマトリックス上に微細結晶領域が存在し、前記微細結晶領域が存在することで、リチウムがより容易に拡散できる。  本発明では、このような微細結晶領域の割合を非晶質化度を介して示し、５０サイクル後の膨張率を測定することで、電池設計において最適化した負極活物質を提供するためのものである。  本発明は下記の式からなり、合金内マトリックス上の非晶質化度が２５％以上の範囲を有し、原子％（ａｔ％）でＳｉ：６０〜７０％、Ｔｉ：９〜１４％、Ｆｅ：９〜１４％、Ａｌ：１超過２０未満の範囲を有する膨張率が改善された二次電池用負極活物質を提供する。  式：ＳｉｘＴｉｙＦｅｚＡｌｕ（ｘ、ｙ、ｚ、ｕは原子％、ｘ＝１−（ｙ＋ｚ＋ｕ））
2018502419.tif 000002
【特許請求の範囲】
【請求項１】
下記の化学式からなる合金として、合金内マトリックス上微細結晶領域の非晶質化度が２５％以上であることを特徴とする、二次電池用負極活物質。
ＳｉｘＴｉｙＦｅｚＡｌｕ（ｘ、ｙ、ｚ、ｕは原子％であり、ｘ：１−（ｙ＋ｚ＋ｕ）、ｙ：０．０９〜０．１４、ｚ：０．０９〜０．１４、ｕ：０．０１超過０．２未満）
【請求項２】
前記二次電池用負極活物質は、５０サイクル後の膨張率が７０〜１５０％の範囲内であることを特徴とする、請求項１に記載の二次電池用負極活物質。
【請求項３】
前記二次電池用負極活物質において原子％（ａｔ％）でＡｌが５〜１９％の範囲であることを特徴とする、請求項２に記載の二次電池用負極活物質。
【請求項４】
前記二次電池用負極活物質において原子％（ａｔ％）でＡｌが１０〜１９％の範囲であることを特徴とする、請求項３に記載の二次電池用負極活物質。
【請求項５】
前記二次電池用負極活物質は、原子％（ａｔ％）でＴｉとＦｅがそれぞれ９〜１２．５の範囲を有することを特徴とする、請求項２に記載の二次電池用負極活物質。
【請求項６】
前記二次電池用負極活物質は、ＴｉとＦｅの割合が２：１〜１：２の範囲を有することを特徴とする、請求項５に記載の二次電池用負極活物質。
【請求項７】
前記二次電池用負極活物質は、ＴｉとＦｅの割合が１：１であることを特徴とする、請求項６に記載の二次電池用負極活物質。
【請求項８】
前記二次電池用負極活物質は、５０サイクル後の放電容量が初期放電容量対比９０％以上であることを特徴とする、請求項２に記載の二次電池用負極活物質。
【請求項９】
前記二次電池用負極活物質は、５０サイクル後の効率が９８％以上であることを特徴とする、請求項２に記載の二次電池用負極活物質。
【請求項１０】
請求項１〜９のいずれか一項に記載の負極活物質を含む負極と、正極と、電解質と、を含むことを特徴とする、二次電池。
【請求項１１】
前記負極は、５０サイクル後の膨張率が７０〜１５０％であり、
下記の化学式からなる合金において合金内マトリックス上微細結晶領域の非晶質化度が２５％以上の範囲を有し、原子％（ａｔ％）でＳｉ：６０〜７０％、Ｔｉ：９〜１４％、Ｆｅ：９〜１４％、Ａｌ：５〜１９％の範囲を有する負極活物質からなることを特徴とする、請求項１０に記載の二次電池。
式：ＳｉｘＴｉｙＦｅｚＡｌｕ（ｘ、ｙ、ｚ、ｕは原子％（ａｔ％）、ｘ：1−（ｙ＋ｚ＋ｕ）、ｙ：０．０９〜０．１４、ｚ：０．０９〜０．１４、ｕ：０．０５〜０．１９）
【請求項１２】
前記ＴｉとＦｅの割合が２：１〜１：２の範囲を有する負極を含むことを特徴とする、請求項１１に記載の二次電池。
【請求項１３】
前記ＴｉとＦｅの割合が１：１の範囲を有する負極を含むことを特徴とする、請求項１２に記載の二次電池。
【請求項１４】
前記二次電池用負極活物質は、５０サイクル後の放電容量が初期放電容量対比９０％以上であることを特徴とする、請求項１０に記載の二次電池。
【請求項１５】
前記二次電池用負極活物質は、５０サイクル後の効率が９８％以上であることを特徴とする、請求項１０に記載の二次電池。
【発明の詳細な説明】
【技術分野】
【０００１】
本発明の実施例は、二次電池用負極活物質及びこれを用いた二次電池に関する。
【背景技術】
【０００２】
従来リチウム電池の負極活物質としてはリチウム金属を使用したが、リチウム金属を使用する場合、デンドライト（dendrite）形成による電池短絡が発生して爆発の危険性があるため、リチウム金属の代わりに炭素系物質が負極活物質として多く使用されている。
【０００３】
前記炭素系活物質としては、グラファイト及び人造黒鉛のような結晶質系炭素とソフトカーボン（soft  carbon）及びハードカーボン（hard  carbon）のような非晶質系炭素がある。しかし、前記非晶質系炭素は容量が大きいものの、充放電過程で非可逆性が大きいという問題点がある。結晶質系炭素としては、グラファイトが代表的に使用され、理論限界容量が３７２ｍＡｈ／ｇと容量が高くて負極活物質として用いられている。
【０００４】
しかし、このようなグラファイトやカーボン系活物質は、理論容量が多少高いとはいえ、３８０ｍＡｈ／ｇ程度に過ぎず、今後、高容量リチウム電池の開発時に上述した負極を使用できなくなるという問題点がある。
【０００５】
このような問題点を改善するために現在活発に研究されている物質が、金属系または金属間化合物（intermetallic  compounds）系の負極活物質である。例えば、アルミニウム、ゲルマニウム、シリコン、スズ、亜鉛、鉛などの金属または半金属を負極活物質として活用したリチウム電池が研究されている。このような材料は、高容量かつ高エネルギー密度を有し、炭素系材料を用いた負極活物質より多いリチウムイオンを吸蔵、放出でき、高容量及び高エネルギー密度を有する電池を製造することができる。例えば、純粋なシリコンは４０１７ｍＡｈ／ｇの高い理論容量を有すると知られている。
【０００６】
しかし、これを炭素系材料と比較すると、サイクル特性が低下してまだ実用化に障害となっているが、それは、負極活物質として前記シリコンなどをそのままリチウム吸蔵及び放出物質として使用する場合、充放電過程で体積変化によって活物質間の導電性が低下するか、負極集電体から負極活物質が剥離される現象が発生するからである。即ち、負極活物質に含まれた前記シリコンなどは、充電によってリチウムを吸蔵して、体積が約３００〜４００％に至るほどに膨張し、放電する場合にリチウムが放出されれば、無機質粒子は収縮するようになる。
【０００７】
このような充放電サイクルを繰り返すことになると、負極活物質のクラックによって電気的絶縁が発生することがあり、寿命が急激に低下するので、リチウム電池への使用に問題点を持っている。
【０００８】
このような問題点を改善するために、シリコン粒子としてナノサイズの粒子を使用したり、シリコンが多孔性を有するようにして、体積変化に対する緩衝効果を持たせる研究が行われた。
【０００９】
韓国公開特許第２００４−００６３８０２号は「リチウム二次電池用負極活物質、その製造方法およびリチウム二次電池」に関するもので、シリコンとニッケルなどの他の金属を合金させた後、その金属を溶出させる方法を用いており、韓国公開特許第２００４−００８２８７６号は「多孔性シリコンおよびナノサイズシリコン粒子の製造方法とリチウム二次電池用負極材料への応用」に関するもので、粉末状態のアルカリ金属またはアルカリ土類金属とシリコンダイオキサイドなどのシリコン前駆体を混合して熱処理した後、酸で溶出させる技術が開示された。
【００１０】
前記特許は、多孔性構造による緩衝効果で初期容量維持率の向上はあるものの、単純に伝導性に劣る多孔性シリコン粒子のみを使用したので、粒子がナノサイズにならないと、電極製造時に粒子間の伝導度が低下して初期効率や容量維持特性が低下する問題を持つことになる。
【発明の概要】
【発明が解決しようとする課題】
【００１１】
本発明は、充放電時に体積変化が少なくて電気的絶縁が発生し難いリチウム二次電池用負極活物質を提供することにある。
【００１２】
また、本発明は、初期効率及び容量維持特性に優れたリチウム二次電池用負極活物質を提供するためのものである。
【００１３】
また、本発明は、電池設計において非晶質化度を考慮して最適化した負極活物質を提供するためのものである。
【課題を解決するための手段】
【００１４】
本発明の実施例は、下記の化学式からなる合金として、合金内マトリックス上微細結晶領域の非晶質化度が２５％以上である二次電池用負極活物質を提供する。
【００１５】
ＳｉｘＴｉｙＦｅｚＡｌｕ（ｘ、ｙ、ｚ、ｕは原子％であり、ｘ：１−（ｙ＋ｚ＋ｕ）、ｙ：０．０９〜０．１４、ｚ：０．０９〜０．１４、ｕ：０．０１超過０．２未満）
【００１６】
前記二次電池用負極活物質は、５０サイクル後の膨張率が７０〜１５０％の範囲である。
【００１７】
前記二次電池用負極活物質において原子％（ａｔ％）でＡｌが５〜１９％の範囲を有することが好ましい。
【００１８】
前記二次電池用負極活物質において原子％（ａｔ％）でＡｌが１０〜１９％の範囲を有することが最も好ましい。
【００１９】
前記二次電池用負極活物質は、原子％（ａｔ％）でＴｉとＦｅがそれぞれ９〜１２．５の範囲を有する。
【００２０】
前記二次電池用負極活物質は、ＴｉとＦｅの割合が２：１〜１：２の範囲を有する。
【００２１】
前記二次電池用負極活物質は、ＴｉとＦｅの割合が１：１の範囲を有することが好ましい。
【００２２】
前記二次電池用負極活物質は、５０サイクル後の放電容量が初期放電容量対比９０％以上である。
【００２３】
前記二次電池用負極活物質は、５０サイクル後の効率が９８％以上である。
【００２４】
本発明の他の実施例によれば、前記負極は５０サイクル後の膨張率が７０〜１５０％であり、下記の化学式からなる合金において合金内マトリックス上微細結晶領域の非晶質化度が２５％以上の範囲を有し、原子％（ａｔ％）でＳｉ：６０〜７０％、Ｔｉ：９〜１４％、Ｆｅ：９〜１４％、Ａｌ：５〜１９％の範囲を有する負極活物質からなる二次電池を提供する。
【００２５】
式：ＳｉｘＴｉｙＦｅｚＡｌｕ（ｘ、ｙ、ｚ、ｕは原子％（ａｔ％）、ｘ：1−（ｙ＋ｚ＋ｕ）、ｙ：０．０９〜０．１４、ｚ：０．０９〜０．１４、ｕ：０．０５〜０．１９）
【発明の効果】
【００２６】
本発明によれば、充放電時に体積変化が少なくて電気的絶縁が発生し難く、初期効率及び容量維持特性に優れたリチウム二次電池用負極活物質を得ることができる。
【００２７】
また、本発明は、５０サイクル後の膨張率を測定することで、電池設計において最適化した負極活物質の非晶質化度値を提供することができる。
【図面の簡単な説明】
【００２８】
【図１ａ】比較例による負極活物質において５０サイクル後の膨張特性を測定した組織写真図である。
【図１ｂ】比較例による負極活物質において５０サイクル後の膨張特性を測定した組織写真図である。
【図１ｃ】比較例による負極活物質において５０サイクル後の膨張特性を測定した組織写真図である。
【図２】本発明の実施例による負極活物質において５０サイクル後の膨張特性を測定した組織写真図である。
【図３】本発明の実施例による負極活物質の非晶質化度測定を示したものである。
【発明を実施するための形態】
【００２９】
その他の実施例の具体的な事項は、詳細な説明及び図面に含まれている。
【００３０】
本発明の利点及び特徴、そしてそれらを達成する方法は、添付される図面と共に詳細に後述されている実施例を参照すれば明確になる。しかし、本発明は、以下に開示される実施例により限定されるものでなく、互いに異なる多様な形態で具現でき、以下の説明において、ある部分が他の部分と連結されているとするとき、これは直接的に連結されている場合だけではなく、その中間に他の媒体を間に置いて連結されている場合も含む。また、図面において本発明と関係のない部分は、本発明の説明を明確にするために省略しており、明細書全体を通じて類似する部分に対しては同一の図面符号を付している。
【００３１】
以下、添付された部面を参考して本発明に対して説明する。
【００３２】
本発明の実施例は、膨張率が向上した二次電池用負極活物質及びこれを含んだ二次電池を提供する。特に本発明の実施例では、二次電池用負極活物質において合金内マトリックス上微細結晶領域の非晶質化度が２５％以上である負極活物質を得ることができる。
【００３３】
一般に、シリコン系負極活物質を研究する場合には、化成（Formation）工程以後、最初のサイクルの満充電時の極板の厚さが初期極板の厚さ（電解液注入前の極板の厚さ）に比べてどれ程増えたのかを測定する。言い換えれば、１サイクル以後の膨張率を測定することであるが、ここで負極活物質にリチウムが吸蔵することで発生する体積の変化が現れるようになる。
【００３４】
しかし、本発明の実施例では、上記の１サイクルではない５０サイクルの間に充電と放電を繰り返した以後の厚さを測定して初期極板の厚さと比較した５０サイクル後の膨張率を測定した。このような５０サイクル後の膨張率測定を介してリチウムの吸蔵、放出による体積変化及び活物質表面で発生する副反応によって電解液が分解されながら積もるＳＥＩ（Solid  Electrolyte  Interface  or  Interphase）層の発生程度をモニタリングすることができる。
【００３５】
コインハーフセルを製作してシリコン系負極物質の特性を評価する場合、対極として使用するリチウムメタル電極が一般的に５０サイクル以後には劣化し始めて結果に影響を及ぼすことになる。したがって、本発明の実施例では、５０サイクル寿命評価後にコインセルを解体して極板厚さの変化を測定することで、単純なリチウム吸蔵による初期極板の膨張だけではなく、以後５０サイクルの間の副反応層の成長による極板の膨張まで考慮して、負極活物質性能評価の指標とした。したがって、本発明の実施例では、５０サイクル後の膨張率の変化が技術的に非常に意味のある性能評価指標であることを見出し、それによる最適の成分範囲を導出することができた。
【００３６】
一般に黒鉛の場合、非常に安定したＳＥＩ層が初期化成充電段階で発生し、初期充電段階以後には、極板の体積変化が２０％以下の水準で発生するため、明らかな変化なしに初期充電段階でのＳＥＩ層がそのまま維持される傾向を見せる。しかし、シリコン系負極活物質は、極板の体積変化が大きいため、初期に活物質表面に発生したＳＥＩ層が活物質の収縮時に離れるにつれて新しい活物質表面が電解液に露出し、次の膨張時に前記表面に新しいＳＥＩ層が発生する現象が繰り返されて、非常に厚いＳＥＩ層である副反応層が発達する。
【００３７】
活物質の表面に積もった副反応層は、二次電池内で抵抗体の役割をしてリチウムの移動を妨げることになり、副反応層を形成するために電解液が消耗されることで、電池の寿命を短縮させる問題を引き起こし得る。また、副反応層の発達による極板の厚さの増加は、電池のゼリーロールに物理的変形を惹起して、一部面積の極板に電流が集中して電池が急速に劣化する現象を引き起こし得る。
【００３８】
既存のシリコン合金素材の場合、充電、放電を繰り返しながら活物質内部にマトリックス（Matrix）はそのままあり、シリコン部分のみ収縮、膨張することにより、マトリックスとシリコンとの間に亀裂が発生する場合がある。このような場合、亀裂内に電解液が浸透することで、電解液の副反応層が活物質の内部に生成されて活物質を分散させる現象が発見され、この際、５０サイクル後の極板の厚さに急激な膨張が観察される。
【００３９】
このような現象は、１サイクル後の極板の厚さを測定するときには発見できない現象として、初期に優れた膨張率を持った物質であっても、実際電池に適用したときに電池内部抵抗の増加及び電解液の枯渇など、様々な問題が惹起し得る素材である可能性があることを示唆する。したがって、本実施例が提示している５０サイクル後の極板膨張は、シリコン系負極活物質の開発時、活物質の膨張、収縮及び副反応現象を評価するに当たって非常に有用な評価指標である。
【００４０】
本発明の実施例では、５０サイクル後の膨張率の大きさを、本発明の実施例に用いられる負極活物質用金属化合物の組成に応じて検討し、組成の変化に応じた最適の膨張率の範囲を導出することになった。
【００４１】
一方、本発明の実施例では、合金のマトリックス（matrix）上に微細結晶領域が存在してリチウムの拡散をより容易にする。そして、このような微細結晶領域が存在する割合は、非晶質化度を介して示すことができ、マトリックス上に非晶質領域が形成されることによって、二次電池の充電時の体積膨張が抑制できる。
【００４２】
本発明でマトリックス上微細結晶領域の非晶質化度は２５％以上存在することが特徴である。上記の範囲内で非晶質化度が形成される場合にリチウムの拡散が非常に容易になる。そして、このような非晶質化度の範囲内にあるとき５０サイクル後の膨張率も優れることになり、したがって、これを負極活物質として使用する場合、充電時の体積膨張が抑制されることが分かる。
【００４３】
本発明の実施例では、合金のＸＲＤパターン回転角度２θ＝２０°〜１００°範囲で非晶質化度は２５％以上であることが好ましい。前記非晶質化度の範囲内では体積膨張が抑制され、電気的絶縁がよく発生するようになる。
【００４４】
本発明で利用された非晶質化度の計算は以下のようであり、これは図３に示されたことにより非晶質化度を求めることができる。
【００４５】
非晶質化度（％）＝（（全体面積−結晶化面積））÷全体面積）
【００４６】
本発明の実施例で非晶質化度が高いということは、微細結晶領域が多いことを言い、このため、充電時に前記微細結晶領域で緩衝作用を介してリチウムイオンが蓄積されて体積の膨張要因を抑制できる効果を得ることができる。
【００４７】
また、本発明の実施例では、５０サイクル後の膨張率が７０〜１５０％の範囲を有し、下記の式からなる二次電池用負極活物質を提供する。
【００４８】
ＳｉｘＴｉｙＦｅｚＡｌｕ・・・（１）
【００４９】
（ｘ、ｙ、ｚ、ｕは原子％（ａｔ％）、ｘ：１−（ｙ＋ｚ＋ｕ）、ｙ：０．０９〜０．１４、ｚ：０．０９〜０．１４、ｕ：０．０１超過０．２未満）
【００５０】
本実施例で前記Ｓｉは原子％（ａｔ％）で６０〜７０％の範囲を有し、Ｔｉ及びＦｅは９〜１４％の範囲を有する。一方、前記Ａｌは１％超過及び２０％未満の範囲を有するが、好ましくは５〜１９％の範囲である。
【００５１】
合金に含まれたＴｉ、ＦｅはＳｉと結合してＳｉ２ＴｉＦｅという金属間化合物を形成する。したがって、Ｔｉ、Ｆｅの含量がそれぞれ１４ａｔ％であれば、Ｓｉの２８ａｔ％以上が金属間化合物を形成するのに消耗されて、活物質のｇ当たりの容量が減少する現象が現れ、この場合、１０００ｍＡｈ／ｇ以上の容量を得るためにはＳｉの投入含量を非常に高くしなければならない。
【００５２】
一般に、半金属であるＳｉを多く含有した場合、溶融の際に溶湯の粘度が高くて急冷凝固作業性が悪くなる傾向が現れるので、Ｓｉの含有量を可能な限り７０％以内の範囲に維持しており、このため、Ｔｉ、Ｆｅの含量は１４％を超えないことが好ましい。本発明の実施例では、Ｔｉ、Ｆｅの含量を膨張率と関係して最適の合金成分を導出する過程で、１４％以下に下げることが好ましいことを導出した。
【００５３】
また、Ａｌはａｔ％で１％超過及び２０％未満の範囲を有することができる。Ａｌが１％程度含まれた場合、５０サイクル後の膨張が激しくなり、活物質が分散される現象が現れるようになって好ましくない。また、Ａｌが２０％である場合、Ｓｉ：Ｍａｔｒｉｘ体積分率の変化による放電容量が減少して好ましくない。本発明の実施例では、ａｔ％で５〜１９％の範囲を有するときに最も好ましい膨張率の範囲を有することができることを導出し、この範囲内でまた放電容量の減少が発生しないことが分かった。最も好ましくは、Ａｌは１０〜１９％であり、この範囲で最も好ましい５０サイクル膨張率の範囲を得ることができ、また、放電容量の減少が発生しない。
【００５４】
また、本発明の負極活物質を製造する方法は特に限定されず、例えば、この分野で公知されている多様な微細粉末製造技法（ガスアトマイザー法、遠心ガスアトマイザー法、プラズマアトマイザー法、回転電極法、メカニカルアロイング法など）を利用することができる。本発明では、例えば、Ｓｉ及びマトリックスを構成する成分を混合し、混合物をアーク溶解法などで溶融させた後、前記溶融物を回転する銅ロールに噴射させる単ロール急冷凝固法に適用して活物質を製造することができる。しかし、本発明で適用される方式が前記方式に限定されるものではなく、単ロール急冷凝固法のほか、十分な急冷速度が得られるものであれば、上記で提示した微細粉末製造技法（ガスアトマイザー法、遠心ガスアトマイザー法、プラズマアトマイザー法、回転電極法、メカニカルアロイング法など）によっても製造することができる。
【００５５】
また、本発明の一実施例に係る負極活物質を用いて二次電池を製造することができるが、二次電池のうち正極としては、リティエーティドインターカレーション（Lithiated  Intercalation）化合物を含むことができ、また、その他にも無機硫黄（S8、elemental  sulfur）及び黄系化合物（sulfur  compound）を使用することも可能であり、前記黄系化合物としては、Ｌｉ２Ｓｎ（ｎ＝１）、カソード液（catholyte）に溶解されたＬｉ２Ｓｎ（ｎ＝１）、有機硫黄化合物又は炭素−硫黄ポリマー（（Ｃ２Ｓｆ）ｎ：ｆ＝２．５〜５０、ｎ＝２）などを例示することができる。
【００５６】
また、本発明の二次電池に含まれる電解質の種類も特に限定されず、この分野で公知されている一般的な手段を採用することができる。本発明の一つの例示で前記電解液は非水性有機溶媒及びリチウム塩を含むことができる。上記でリチウム塩は、有機溶媒に溶解され、電池内でリチウムイオンの供給源として作用し、正極と負極との間のリチウムイオンの移動を促進させることができる。本発明で使用できるリチウム塩の例としては、、ＬｉＰＦ６、ＬｉＢＦ４、ＬｉＳｂＦ６、ＬｉＡｓＦ６、ＬｉＣＦ３ＳＯ３、ＬｉＮ（ＣＦ３ＳＯ２）３、Ｌｉ（ＣＦ３ＳＯ２）２Ｎ、ＬｉＣ４Ｆ９ＳＯ３、ＬｉＣｌＯ４、ＬｉＡｌＯ４、ＬｉＡｌＣｌ４、ＬｉＮ（ＣｘＦ２ｘ＋１ＳＯ２）（ＣｙＦ２ｙ＋１ＳＯ２）（ここで、ｘ及びｙは自然数）、ＬｉＣｌ、ＬｉＩ、及びリチウムビスオキサレートボラート（lithium  bisoxalate  borate）などの一種または二種以上を支持（supporting）電解塩として含むことが挙げられる。電解質でリチウム塩の濃度は、用途に応じて変化され得るもので、通常０．１Ｍ〜２．０Ｍの範囲内で使用する。
【００５７】
また、前記で有機溶媒は、電池の電気化学的反応に関与するイオンが移動できる媒質の役割をするものとして、その例としては、ベンゼン、トルエン、フルオロベンゼン、1,2-ジフルオロベンゼン、1,3-ジフルオロベンゼン、1,4-ジフルオロベンゼン、1,2,3-トリフルオロベンゼン、1,2,4-トリフルオロベンゼン、クロロベンゼン、1,2-ジクロロベンゼン、1,3-ジクロロベンゼン、1,4-ジクロロベンゼン、1,2,3-トリクロロベンゼン、1,2,4-トリクロロベンゼン、ヨードベンゼン（iodobenzene）、1,2-ジヨードベンゼン、1,3-ジヨードベンゼン、1,4-ジヨードベンゼン、1,2,3-トリヨードベンゼン、1,2,4-トリヨードベンゼン、フルオロトルエン、1,2-ジフルオロトルエン、1,3-ジフルオロトルエン、1,4-ジフルオロトルエン、1,2,3-トリフルオロトルエン、1,2,4-トリフルオロトルエン、クロロトルエン、1,2-ジクロロトルエン、1,3-ジクロロトルエン、1,4-ジクロロトルエン、1,2,3-トリクロロトルエン、1,2,4-トリクロロトルエン、ヨードトルエン、1,2-ジヨードトルエン、1,3-ジヨードトルエン、1,4-ジヨードトルエン、1,2,3-トリヨードトルエン、1,2,4-トリヨードトルエン、Ｒ−ＣＮ（ここでは、Ｒは炭素数２〜５０の直鎖状、分岐状又は環状構造の炭化水素基としては、前記炭化水素基は二重結合、芳香族環又はエーテル結合などを含むことができる）、ジメチルホルムアミド、ジメチルアセテート、キシレン、シクロヘキサン、テトラヒドロフラン、2-メチルテトラヒドロフラン、シクロヘキサノン、エタノール、イソプロピルアルコール、ジメチルカーボネート、エチルメチルカーボネート、ジエチルカーボネート、メチルプロピルカーボネート、プロピレンカーボネート、メチルプロピオネート、エチルプロピオネート、メチルアセテート、エチルアセテート、プロピルアセテート、ジメトキシエタン、1,3-ジオキソラン、ジグライム、テトラグライム、エチレンカーボネート、プロピレンカーボネート、γ-ブチロラクトン、スルホラン、バレロラクトン、デカノライドまたはメバロラクトンの一種または二種以上を挙げることができるが、これに限定されるものではない。
【００５８】
本発明の二次電池は、上記した要素の他にもセパレータ、缶、電池ケースまたはガスケットなどの通常の要素をさらに含むことができ、その具体的な種類も特に限定されない。また、本発明の二次電池は上記のような要素を含めて、この分野における通常の方式及び形状で製造できる。本発明の二次電池が有することができる形状の例としては、筒形状、錐形状、コイン形状又はポーチ形状などが挙げられるが、これらに限定されるものではない。
【００５９】
（実施例１）
以下、本発明は実施例を介してさらに詳細に説明する。
【００６０】
本実施例で前記Ｓｉは原子％（ａｔ％）で６０〜７０％の範囲を有し、Ｔｉ及びＦｅは９〜１４％の範囲を有する。一方、前記Ａｌは１％超過及び２０％未満の範囲を有するが、好ましくは５〜１９％の範囲である。最も好ましくは１０〜１９％の範囲である。
【００６１】
下記表１は、本発明の実施例と比較例の組成範囲を示したテーブルである。一方、表２は、前記表１の組成を基盤とする負極活物質に対する評価に関するもので、特に実施例と比較例の１ＣＹ−充放電量、１ＣＹ−効率、１ＣＹ−極板容量、５０ＣＹ−放電容量、５０ＣＹ−効率、５０ＣＹ−容量維持率、５０ＣＹ−膨張率、非晶質化度（％）を示したものである。表２の各項目に対する技術的意味は、後述して詳細に説明する。
【００６２】
本発明の実施例では、充放電を５０回繰り返してこれを測定した。上記で充放電方式は、この分野で一般的に公知されているリチウム二次電池用活物質に対する充放電方式に準じて行った。
【００６３】
まず、本発明の実施例１〜実施例５の場合、Ａｌがａｔ％で５〜１９％の範囲内の組成からなり、比較例１はＡｌを添加せず、比較例２はＡｌを１％添加した場合を示す。比較例３はＡｌを２０％添加した場合を示す。
【００６４】
一方、Ｔｉ、Ｆｅの場合、Ｓｉと結合してＳｉ２ＴｉＦｅという金属間化合物を形成する。したがって、Ｔｉ、Ｆｅの含量が高い場合、Ｓｉと金属間化合物を形成するのに消耗されて、活物質のｇ当たりの容量が減少する現象が現れ、この場合、１０００ｍＡｈ／ｇ以上の容量を得るためにはＳｉの投入含量を非常に高くしなければならない。一般に、半金属であるＳｉを多く含有した場合、溶融の際に溶湯の粘度が高くて急冷凝固作業性が悪くなる傾向が現れるので、Ｓｉの含有量を可能な限り７０％以内の範囲に維持することが良い。したがって、Ｔｉ、Ｆｅの含量は、Ｓｉとの金属間化合物を形成することを考慮して、１４％を超えないことが好ましい。
【００６５】
下記表１及び表２を見ると、本発明の実施例ではＴｉ、Ｆｅの含量を膨張率と関係して最適の合金成分を導出する過程で、１４％以下に下げることが好ましいことを導出した。
【００６６】
また、Ａｌはａｔ％で１％超過及び２０％未満の範囲を有することが好ましい。Ａｌが１％程度含まれた場合、５０サイクル後の膨張が激しくなり、この場合、活物質が分散される現象が現れるようになって好ましくない。また、Ａｌが２０％である場合、Ｓｉ：Ｍａｔｒｉｘ体積分率の変化による放電容量が急激に減少して好ましくない。本発明の実施例では、原子％（ａｔ％）で５〜１９％の範囲を有するときに最も好ましい膨張率の範囲を有することができることを導出し、この範囲内でまた放電容量の減少が発生しないことが分かった。最も好ましくは、Ａｌは１０〜１９％であり、この範囲で最も好ましい５０サイクル膨張率の範囲を得ることができ、また、放電容量の減少が発生しない。
【００６７】
下記表２において本発明の実施例１〜実施例５を見ると、Ａｌを添加することにより活物質の性能が改善されたことが確認できる。特にＡｌを添加した際に放電容量、可逆効率、膨張特性が顕著に改善されたことが分かる。一方、Ａｌを添加しない比較例１の場合、５０サイクル膨張特性が２００％を超える値を示す。また、比較例２の場合、Ａｌを1％添加した場合と同様に、５０サイクル膨張特性が２００％を超える。一方、Ａｌを２０％添加した比較例３の場合、５０サイクル膨張が４０．２％と非常に低く示されるが、この場合、放電容量が顕著に減少するため、二次電池負極活物質の性能改善効果がむしろ低くなる問題がある。
【００６８】
したがって、本発明の実施例で上記表１及び表２を見ると、負極活物質でＡｌ添加による放電容量、可逆効率、膨張特性が顕著に改善されることが分かる。また、このときのＡｌの添加量をａｔ％で少なくとも１％は超えるが、２０％未満の範囲で最適の性能を示すことが分かる。また、比較例１、２の場合、非晶質化度（％）は２５％未満を示すことが分かり、したがって、本発明の実施例でＡｌの成分範囲内で好ましい非晶質化度は少なくとも２５％以上であることが分かる。
【００６９】
図１ａ、ｂ、ｃ及び図２は、それぞれ比較例２、実施例５に係る５０サイクル後の膨張率特性を示すための組織写真図である。図１ａ、ｂ、ｃで明るい色の粒子形状をなす部分がＭａｔｒｉｘであり、暗い色の背景部分がＳｉであるが、寿命テスト前の初期には、図１ｃと同様にＭａｔｒｉｘがよく集まっている形状であったが、５０サイクルの充放電を繰り返すにつれてＳｉ部分の体積が大きくなり、Ｍａｔｒｉｘをなす明るい色の粒子が分散されていくことが確認できる。図１ｃの場合のような５０サイクル後の様子にもかかわらず、Ｍａｔｒｉｘがシリコンの収縮、膨張に関係なく互いに分散されずによく集まっている。活物質Ｍａｔｒｉｘが分散される現象は、５０サイクル後の膨張数値の急激な増加をもたらしている。比較例１、２のようにＡｌが１％以下で添加された場合、５０サイクル後の膨張が２００％以上と非常に激しく現れるのに対し、活物質の分散現象が観察されていない実施例５の場合、５０サイクル後の膨張率が約７８％と非常に優れており、寿命特性も非常に優れていることが分かる。
【００７０】
【表１】
2018502419.tif 000003
まず、本発明の実施例での活物質の評価は、下記のような組成の極板を製作して評価した。
【００７１】
シリコン合金活物質は、導電性添加剤（カーボンブラック系例）：バインダー（有機系、ＰＡＩバインダー）の割合が８６．６％：３．４％：１０％である組成の極板を製作して評価し、ＮＭＰ溶媒に分散させたスラリーを製造して銅箔集電体の上にドクターブレード方式でコーティングした後、摂氏１１０℃のオーブンで乾燥し、２１０℃でＡｒ雰囲気で１時間熱処理してバインダーを硬化させた。
【００７２】
上記のような方法で製作した極板をリチウム金属を対極としてコインセルをつくり、以下のような条件で化成工程を経った。
【００７３】
充電（リチウム挿入）：０．１Ｃ、０．００５Ｖ、０．０５Ｃ  ｃｕｔ−ｏｆｆ
放電（リチウム放出）：０．１Ｃ、１．５Ｖ  ｃｕｔ−ｏｆｆ
【００７４】
化成工程以後には、以下のような条件でサイクルテストを行った。
【００７５】
充電：０．５Ｃ、０．０１Ｖ、０．０５Ｃ  ｃｕｔ−ｏｆｆ
放電：０．５Ｃ、１．０Ｖ  ｃｕｔ−ｏｆｆ
【００７６】
上記表２で１ＣＹ−充電（ｍＡｈ／ｇ）は、活物質１ｇ当たりの化成充電容量であり、コインセルの組立後、最初の充電段階である化成工程のうち充電段階の電荷量を測定して、コインセル極板に含まれている活物質の重量で割った値である。
【００７７】
１ＣＹ−放電（ｍＡｈ／ｇ）は、活物質１ｇ当たりの化成放電容量であり、コインセルの組立後、最初の放電段階である化成工程のうち放電段階の電荷量を測定して、コインセル極板に含まれている活物質の重量で割った値である。本実施例でのｇ当たりの容量は、このときに測定された放電容量である０．１Ｃ化成放電容量を意味する。
【００７８】
１ＣＹ−効率は、最初の充放電工程である化成工程で放電容量を充電容量で割った値をパーセントで表したものである。一般に、黒鉛は９４％の高い初期効率を有しており、シリコン合金は８０〜９０％の初期効率、シリコンオキサイド（SiOx）の場合には、最大７０％水準の初期効率値を有している。
【００７９】
どの物質でも初期効率が１００％未満である理由は、化成工程のうち充電時に最初に投入されるリチウムが不可逆的にトラップされたり、ＳＥＩ形成など副反応で消耗される現象が発生するからであり、初期効率が低い場合、その分追加的に負極活物質及び正極活物質を投入しなければならない損失を引き起こすため、初期効率が高いことが電池の設計時に重要である。
【００８０】
本発明の実施例で使用しているシリコン合金の場合、８５％の初期効率値を有し、導電性添加剤及びバインダーも初期に不可逆的にリチウムを消耗させるので、実質的な活物質自体の初期効率値は約９０％である。
【００８１】
５０ＣＹ−放電は、５０サイクルでの活物質ｇ当たりの放電容量であり、化成工程後０．５Ｃで行われるサイクルテストのうち、化成工程を含めて５０番目のサイクルで放電時に測定される電荷量を活物質重量で割った値である。活物質がサイクルテストの進行中に劣化されれば、初期放電容量に比べて低い数値を示すことになり、劣化が殆どなければ、初期放電容量と類似する数値を示すことになる。
【００８２】
５０ＣＹ−効率は、５０サイクルで充電量対比放電量の割合を％で表したものである。５０ＣＹ−効率が高いほど、当該サイクルでの副反応及びその他の劣化によるリチウムの損失が少ないことを意味する。一般に５０ＣＹ−効率が９９．５％以上である場合、非常に良好な値であると判断し、実験室環境上、コインセル組立の散布を無視できないので、９８％以上の場合も良好な値であると判断する。
【００８３】
５０ＣＹ−維持は、化成工程時に進行されたサイクルを除いて、以後０．５Ｃサイクル遂行時に最初のサイクルの放電容量を基準に５０番目のサイクルでの放電容量の割合を％で表したものである。
【００８４】
５０ＣＹ−維持割合が高いほど電池寿命の傾きが水平に近いと見ることができ、５０ＣＹ−維持割合が９０％以下の場合、サイクル進行中に劣化が発生して放電容量が減少したことを意味する。一部実施例では、５０ＣＹ−維持割合が１００％を超える場合も現れるが、これは寿命進行中に劣化が殆ど発生しないと同時に、追加的に活性化されるシリコン粒子が現れているものと判断される。
【００８５】
５０ＣＹ−膨張は、初期極板の厚さ対比５０サイクル以後の厚さ増加値を％で表したものである。５０ＣＹ−膨張の測定方法を詳細に説明すれば、以下のようである。
【００８６】
まず、初期集電体の厚さを測定する。
【００８７】
以後、コインセルに組み立てるために円形に切断した状態の極板をマイクロメーターを利用してその厚さを測定した後、集電体の厚さを差し引いて活物質のみの厚さを計算する。
【００８８】
続いて、５０サイクルテストを完了した後、コインセルをドライルームで解体して負極極板のみを分離した後、ＤＥＣ溶液を用いて極板に残っている電解液を洗浄及び乾燥してマイクロメーターを利用して厚さを測定し、集電体の厚さを差し引いてサイクル以後活物質のみの厚さを計算する。つまり、初期活物質の厚さ対比５０サイクル後増加した活物質の厚さを初期活物質の厚さで割って百分率で表示したものが５０ＣＹ−膨張である。
【００８９】
（実施例２）
下記表３及び表４は、ＴｉとＦｅの割合範囲を確認するための実験に対して、本発明の実施例と比較例の１ＣＹ−充放電量、１ＣＹ−効率、１ＣＹ−極板容量、５０ＣＹ−放電容量、５０ＣＹ−効率、５０ＣＹ−容量維持率を示したものである。表４の各項目に対する技術的意味は上述した通りである。
【００９０】
表３は、ＴｉとＦｅの割合範囲を確認するために本発明の実施例と比較例の組成範囲を示した。Ｔｉ、Ｆｅを除いた他の物質のａｔ％は固定して行い、Ｔｉ及びＦｅの割合のみに変更を加えて実験を行った。
【００９１】
表３によれば、Ｔｉ及びＦｅの割合は、それぞれ２：１〜１：２の範囲であることが好ましく、１：１の割合がより好ましい。Ｔｉ及びＦｅの割合が２：１〜１：２の範囲を維持している実施例７〜９は、容量維持率がいずれも９０％以上と高く示されており、１：１の割合である実施例８は９６．４％と最も高い容量維持率を示した。一方、Ｔｉ及びＦｅの割合が２：１〜１：２の範囲外に形成された比較例４及び比較例５の場合、容量維持率が５１．２％、８１．３％と低く示された。したがって、本発明の実施例では、電池性能を最大化するためにＴｉとＦｅの割合を２：１〜１：２の範囲内に維持するが、最も好ましくは１：１の割合で制御する。
【００９２】
【表２】
2018502419.tif 000004
【００９３】
本発明が属する技術分野における通常の知識を有した者は、本発明の技術的思想や必須的な特徴を変更せずに他の具体的な形態に実施可能であるということを理解できるだろう。したがって、上述した実施例は全ての面で例示的なものであり、限定的なものではないことを理解しなければならない。本発明の範囲は前記詳細な説明よりは後述する特許請求範囲により示され、特許請求範囲の意味及び範囲、そしてその均等概念から導出される全ての変更または変形された形態が本発明の範囲に含まれるものと解釈されるべきである。
【図１ａ】
2018502419.tif 000005
【図１ｂ】
2018502419.tif 000006
【図１ｃ】
2018502419.tif 000007
【図２】
2018502419.tif 000008
【図３】
2018502419.tif 000009
【国際調査報告】
2018502419.tif 000010
2018502419.tif 000011